(57)【特許請求の範囲】
【請求項１】
アルコール、ホルムアルデヒド及びアミノ化合物を原料として、中性又は塩基性雰囲気下で付加縮合反応を行ない、反応中間物の重量平均分子量を 2,000以上とした後、酸性雰囲気下でアルキルエーテル化反応を行ない、最終反応物の重量平均分子量を 1,500以下とすることを特徴とするアミノホルムアルデヒド樹脂の製造方法。
【請求項２】
該アルコールを反応開始前と付加縮合反応後の２回に分割して使用することを特徴とする請求項１に記載のアミノホルムアルデヒド樹脂の製造方法。
【発明の詳細な説明】
【０００１】
【発明の属する技術分野】
本発明は、熱硬化性塗料として、特に自動車、家電等の工業用焼付けに利用できる低分子量のアミノホルムアルデヒド樹脂（以下、アミノ樹脂と記す。）の製造方法に関するものである。
【０００２】
【従来の技術】
従来のアミノ樹脂の製造方法は、まず、アミノ基とホルムアルデヒドの付加反応によりメチロール化を行ない、メチロール化物を得た後、アルコールとの縮合反応を行ない目的物を得ていた。
しかし、この方法の付加反応及び縮合反応の際、副反応としてメチロール化物間で縮合反応が起こり、最終的に得られる反応物が高分子量化してしまっていた。
【０００３】
一方、この改良法として、大過剰のアルコールの存在下で製造することによりメチロール化物間の縮合を抑制する方法が取られてきた。つまり、メチロール化物の系中濃度を下げ、低分子のメチロール化物とアルコールとを反応させることにより目的物を得る方法であった。
しかしながら、この方法では、大過剰に仕込んだアルコールの未反応分を反応終了後に系外へ除去するため、反応時間が長く、かつ収率が低くなり工業的に不利であった。
【０００４】
【発明が解決しようとする課題】
本発明は、低分子量のアミノ樹脂を短い反応時間で、とりわけ高い収率で得ることができるアミノ樹脂の製造方法を提供することである。
【０００５】
【課題を解決するための手段】
本発明者らは、上記の課題を解決するために鋭意検討した結果、従来の製造方法とは全く異なる方法、つまり、メチロール化物の縮合反応を率先して行ない、反応中間物を一定以上の分子量とした後、アルコールとの反応により低分子量のアミノ樹脂を得る方法を見出し、本発明に至った。
すなわち、本発明は、アルコール、ホルムアルデヒド及びアミノ化合物を原料として、中性又は塩基性雰囲気下で付加縮合反応を行ない、反応中間物の重量平均分子量を 2,000以上とした後、酸性雰囲気下でアルキルエーテル化反応を行ない、最終反応物の重量平均分子量を 1,500以下とすることを特徴とするアミノホルムアルデヒド樹脂の製造方法であり、更には、該アルコールを反応開始前と付加縮合反応後の２回に分割して使用することを特徴とするアミノホルムアルデヒド樹脂の製造方法である。
【０００６】
【発明の実施の形態】
まず、本発明に用いることのできるアルコールとしては、特に制限はなく、例示すると、メチルアルコール、エチルアルコール、ｎ−プロピルアルコール、イソプロピルアルコール、ｎ−ブチルアルコール、イソブチルアルコール、sec-ブチルアルコール、tert-ブチルアルコール、ｎ−オクチルアルコール、2-エチルヘキシルアルコールのような脂肪族アルコール；シクロヘキサノールのような脂環式アルコール；ベンジルアルコールのような芳香族アルコールが挙げられ、これらは一種以上用いることができる。
【０００７】
本発明に用いるホルムアルデヒドは、固形物のパラホルムアルデヒド及び液状物のホルマリンどちらでも制限はない。また、アミノ化合物としては、メラミン、ベンゾグアナミン、アセトグアナミン、シアナミド誘導体、尿素等が挙げられ、これらを一種以上用いることができる。
【０００８】
本発明に用いる塩基性触媒としては、無機化合物でも有機化合物でも制限はないが、緩衝性を有する物が望ましい。例えば、トリエタノールアミン、ヘキサメチレントリアミン、水酸化ナトリウム、水酸化カリウム、アンモニア水等が挙げられ、これらを一種以上用いることができる。また、本発明に用いる酸性触媒としては、無機酸でも有機酸でも制限はなく、例えば、ギ酸、酢酸、硝酸、硫酸、リン酸、ｐ−トルエンスルホン酸等が挙げられ、これらを一種以上用いることができる。
【０００９】
次に、本発明の製造方法としては、原料として上記のアルコール、ホルムアルデヒド及びアミノ化合物、更に必要に応じて塩基性触媒を仕込み、系を中性又は塩基性雰囲気下にする。この際、ｐＨとしては、好ましくは 7.0〜11.0、更に好ましくは 7.5〜9.0 の範囲である。
【００１０】
その後、加熱昇温し付加縮合反応を行なうが、このとき、反応中間物の重量平均分子量を 2,000以上とすることが必須である。
その後、酸性触媒を仕込み、系を酸性雰囲気下にする。この際、ｐＨとしては、好ましくは 4.5〜6.8 、更に好ましくは 5.5〜6.5 の範囲である。
その後、アルキルエーテル化反応を行ない、最終反応物の重量平均分子量を 1,500以下とする。
上記の付加縮合反応の際、反応中間物の重量平均分子量を 2,000未満とする場合、最終的に得られるアミノ樹脂の重量平均分子量は 2,000以上となり、目的とする低分子量物は得られない。
【００１１】
ここでいうｐＨとは、反応液：イソプロピルアルコール：水＝１：0.8 ：0.1 （重量比）の割合にて調整した物をｐＨメーターにて測定した値である。また、重量平均分子量とは、ゲル浸透クロマトグラム（ＧＰＣ）装置での測定値である。測定条件は、分離カラム：Ｓhodex ＫＦ-80 Ｍ＋ＫＦ-802、示差屈折計：Ｊasco 830ＲＩ、カラム温度： 40℃、溶媒：テトラヒドロキシフランである。
【００１２】
また、使用するアルコールを反応開始前と付加縮合反応後の２回に分割して使用することも可能である。この際に、付加縮合反応後に使用するアルコールが反応開始前のアルコールと異なってもよい。この分割使用により従来溶解性の点で使用しずらかった長鎖アルコール、脂環式アルコール及び芳香族アルコールが容易に用いることが可能となった。
【００１３】
【実施例】
以下、実施例及び比較例により本発明を詳細に説明する。以下において、「部」と「％」は重量基準である。
実施例１
ガラス製四つ口フラスコ（撹拌機、温度計、外部ヒーター、冷却管、凝縮器及び窒素導入管付き）に、メラミン 126部（1.0 モル）、80％パラホルムアルデヒド 225部（6.0 モル）、ｎ−ブタノール 444部（6.0 モル）、及びトリエタノールアミン 0.4部（2.7 ミリモル）を仕込み、系を塩基性雰囲気下にし、還流温度まで加熱し、水を系外へ除去しながら反応中間物の重量平均分子量が 2,500になるまで付加縮合反応を行ない、ｐ−トルエンスルホン酸 0.46 部（2.7 ミリモル）を添加して５時間縮合反応させた後、水酸化ナトリウム 0.05 部（1.35ミリモル）を添加して中和を行なった。得られたアミノ樹脂の重量平均分子量は 1,100で、アミノ樹脂の樹脂分は 50.7 ％、収率は 70 ％であった。
【００１４】
実施例２
実施例１において、ｎ−ブタノールの仕込量を 370部（5.0 モル）に変更した以外は全く同様に反応を行なった。その結果、得られたアミノ樹脂の重量平均分子量は 1,400であった。
【００１５】
実施例３
実施例１と同様のフラスコに、ベンゾグアナミン 187部（1.0 モル）、80％パラホルムアルデヒド 150部（4.0 モル）、ｎ−ブタノール 296部（4.0 モル）、及びヘキサメチレントリアミン 0.26 部（1.9 ミリモル）を仕込み、系を塩基性雰囲気下にし、還流温度まで加熱し、水を系外へ除去しながら反応中間物の重量平均分子量が 2,600になるまで付加縮合反応を行ない、酢酸 0.07 部（1.1 ミリモル）を添加して４時間縮合反応させた後、水酸化ナトリウム 0.03 部（0.8 ミリモル）を添加して中和を行なった。得られたアミノ樹脂の重量平均分子量は 1,200であった。
【００１６】
実施例４
実施例１と同様のフラスコに、メラミン 126部（1.0 モル）、80％パラホルムアルデヒド 225部（6.0 モル）、イソブタノール 185部（2.5 モル）、及びトリエタノールアミン 0.4部（2.7 ミリモル）を仕込み、系を塩基性雰囲気下にし、還流温度まで加熱し、水を系外へ除去しながら反応中間物の重量平均分子量が 2,400になるまで付加縮合反応を行ない、ｐ−トルエンスルホン酸 0.46 部（2.7 ミリモル）及びイソブタノール 259部（3.5 モル）を添加して５時間縮合反応させた後、水酸化ナトリウム 0.05 部（1.35ミリモル）を添加して中和を行なった。得られたアミノ樹脂の重量平均分子量は 1,000であった。
【００１７】
実施例５
実施例１と同様のフラスコに、メラミン 126部（1.0 モル）、80％パラホルムアルデヒド 225部（6.0 モル）、ｎ−ブタノール 222部（3.0 モル）、及びトリエタノールアミン 0.3部（2.0 ミリモル）を仕込み、系を塩基性雰囲気下にし、還流温度まで加熱し、水を系外へ除去しながら反応中間物の重量平均分子量が 2,300になるまで付加縮合反応を行ない、硝酸 0.76 部（1.2 ミリモル）及びシクロヘキサノール 300部（3.0 モル）を添加して５時間縮合反応させた後、水酸化ナトリウム 0.05 部（1.35ミリモル）を添加して中和を行なった。得られたアミノ樹脂の重量平均分子量は 1,300であった。
【００１８】
比較例１
実施例１と同様のフラスコに、メラミン 126部（1.0 モル）、80％パラホルムアルデヒド 300部（8.0 モル）、ｎ−ブタノール 888部（12.0モル）、及びｐ−トルエンスルホン酸 0.27 部（1.5 ミリモル）を仕込み、系を酸性雰囲気下にし、還流温度まで加熱し、水を系外へ除去しながら付加縮合反応を５時間行なった後、トリエタノールアミン 0.52 部（3.5 ミリモル）を添加して中和を行ない、減圧下でブタノールを樹脂固形分が 50 ％になるよう除去した。得られたアミノ樹脂の重量平均分子量は 1,200で、アミノ樹脂の樹脂分は 50.3 ％、収率は 45 ％であった。
【００１９】
比較例２
実施例１の付加縮合反応時に反応中間物の重量平均分子量を 1,700までとした以外は同様に反応を行なった。その結果、得られたアミノ樹脂の重量平均分子量は 3,400であった。
【００２０】
【発明の効果】
本発明によれば、低分子量のアミノ樹脂を 70％程度という高収率で得ることができ、工業的に有利である。